セメントと、シリカフュームと、水と、減水剤と、消泡剤と、無機質微粉末と、シリカゲルとを含む高強度ペースト組成物であって、前記セメントは、C3Sを40.0~75.0質量及びC3Aを2.7質量未満含有し、かつ、45μmふるい残分が25.0質量未満であり、前記無機質微粉末は、石灰石粉、珪石粉、砕石粉及びスラグ粉からなる群より選ばれる少なくとも1種の微粉末を含有し、前記シリカゲルは、相対湿度80における平衡含水率が20~80、かつ、窒素ガス吸着法で求めた全細孔容積が0.2~1.5mL/gである、高強度ペースト組成物。前記シリカゲルのBET比表面積が300m2/g以上である、請求項1記載の高強度ペースト組成物。前記無機質微粉末のブレーン比表面積が3000~5000cm2/gである、請求項1又は2に記載の高強度ペースト組成物。前記セメント及び前記シリカフュームの合計量100質量部に対して、前記無機質微粉末を10~60質量部含む、請求項1~3のいずれか1項に記載の高強度ペースト組成物。前記シリカフュームの平均粒子径が0.05~2.0μmである、請求項1~4のいずれか1項に記載の高強度ペースト組成物。前記セメントを基準として、前記シリカフュームを3~30質量含む、請求項1~5のいずれか1項に記載の高強度ペースト組成物。前記セメント及び前記シリカフュームの合計量100質量部に対して、前記水を10~25質量部、前記減水剤を0.5~6.0質量部含む、請求項1~6のいずれか1項に記載の高強度ペースト組成物。前記セメント及び前記シリカフュームの合計量100質量部に対して、前記シリカゲルを、0.1~10.0質量部含む、請求項1~7のいずれか1項に記載の高強度ペースト組成物。しかしながら、既存の技術では、コンクリートの超高強度化を実現するためには、熱養生を必要とする場合が多いため、コンクリートの製造箇所が限定され、製造品の運搬が必要である。また、コンクリート製品の形状や大きさは、材料の流動性、型枠や養生装置の形状等により制約を受けるため、超高強度材料は施工や設計の自由度が制限される。一方、ひび割れ抑制機能を備えた高じん性セメント系材料は、現場施工が可能であるが、強度は通常のコンクリートと同程度しか得られていない。このため、熱養生が不要であり、現場施工が可能な高強度材料が求められている。そこで、本発明は、常温養生のみで、高い圧縮強度を発現できる高強度ペースト組成物を提供することを目的とする。本発明者らは、上記の課題を解決すべく鋭意検討した結果、特定の平衡含水率と全細孔容積を有するシリカゲル、特定の鉱物組成及び粒度分布を有するセメント及び無機質微粉末を、シリカフューム、減水剤及び消泡剤と組み合わせることで、熱養生しなくともペースト組成物の強度を向上できることを見出し、本発明を完成するに至った。すなわち、本発明は、セメントと、シリカフュームと、水と、減水剤と、消泡剤と、無機質微粉末と、シリカゲルとを含む高強度ペースト組成物であって、セメントは、C3Sを40.0~75.0質量及びC3Aを2.7質量未満含有し、かつ、45μmふるい残分が25.0質量未満であり、無機質微粉末が、石灰石粉、珪石粉、砕石粉及びスラグ粉からなる群より選ばれる少なくとも1種の微粉末を含有し、無機質微粉末の混合物は、粒径0.15mm以上の粒群を10質量以下、かつ、粒径0.075mm以下の粒群を70質量以上含有し、シリカゲルは、相対湿度80における平衡含水率が20~80、かつ、窒素ガス吸着法で求めた全細孔容積が0.2~1.5mL/gである高強度ペースト組成物を提供する。このようなペースト組成物は、常温養生のみで、高い圧縮強度を発現することができる。シリカゲルのBET比表面積が300m2/g以上であると、ペースト組成物の強度をより向上することができる。無機質微粉末のブレーン比表面積が3000~5000cm2/gであると、高強度ペースト組成物の流動性を向上できる。また、本発明の高強度ペースト組成物は、セメント及びシリカフュームの合計量100質量部に対して、無機質微粉末を10~60質量部含むことにより、組成物の流動性が向上し、施工性に優れるものとなる。上記シリカフュームの平均粒子径が0.05~2.0μmであると、ペースト組成物の強度を更に向上することができる。そして、本発明の高強度ペースト組成物は、セメントを基準として、シリカフュームを3~30質量含むことが好ましい。本発明の高強度ペースト組成物は、セメント及びシリカフュームの合計量100質量部に対して、水を10~25質量部、減水剤を0.5~6.0質量部含むことが好ましい。これにより、ペースト組成物の強度がより一層向上する。さらに、本発明の高強度ペースト組成物は、セメント及びシリカフュームの合計量100質量部に対して、シリカゲルを、0.1~10.0質量部含むことにより、常温養生のみで高い圧縮強度を発現できるという本発明の奏する効果をより一層有効かつ確実に発現することができる。本発明によれば、常温養生のみで、高い圧縮強度を発現できるペースト組成物を提供することができる。本発明の高強度ペースト組成物は、セメントと、シリカフュームと、水と、減水剤と、消泡剤と、無機質微粉末と、シリカゲルとを含むものである。以下、本発明に係るペースト組成物の好適な実施形態について説明する。セメントの鉱物組成は、C3S量が40.0~75.0質量であり、C3A量が2.7質量未満である。セメントのC3S量は、好ましくは45.0~73.0質量、より好ましくは48.0~70.0質量であり、更に好ましくは50.0~68.0質量である。C3A量は好ましくは2.3質量未満であり、より好ましくは2.1質量未満であり、更に好ましくは1.9質量未満である。C3S量が40.0質量未満では圧縮強度が低くなる傾向があり、75.0質量を超えるとセメントの焼成自体が困難となる傾向がある。また、C3A量が2.7質量以上では流動性が悪くなる。なお、C3A量の下限値は特に限定されないが、0.1質量程度である。また、セメントのC2S量は好ましくは9.5~40.0質量、より好ましくは10.0~35.0質量であり、更に好ましくは12.0~30.0質量である。C4AF量は好ましくは9.0~18.0質量、より好ましくは10.0~15.0質量であり、更に好ましくは11.0~15.0質量である。このようなセメントの鉱物組成の範囲であれば、ペースト組成物の高い圧縮強度及び高い流動性を確保できる。また、セメントの粒度は、45μmふるい残分が、上限で25.0質量未満であり、好ましくは20.0質量であり、より好ましくは18.0質量であり、更に好ましくは16.0質量である。45μmふるい残分の下限は0.0質量であり、好ましくは1.0質量であり、より好ましくは2.0質量である。セメントの粒度がこの範囲であれば、高い圧縮強度を確保でき、また、このセメントを使用して調製したペーストスラリーは適度な粘性があるため、繊維を添加した場合には、十分な分散性が確保できる。セメントのブレーン比表面積は、好ましくは2500~4800cm2/g、より好ましくは2800~4000cm2/g、更に好ましくは3000~3600cm2/gであり、特に好ましくは3100~3500cm2/gである。セメントのブレーン比表面積が2500cm2/g未満ではペースト組成物の強度が低くなる傾向があり、4800cm2/gを超えると低水セメント比での流動性が低下する傾向がある。本実施形態に係るセメントの製造にあたっては、通常のセメントと特に異なる操作を行う必要は無い。上記セメントは、石灰石、珪石、スラグ、石炭灰、建設発生土、高炉ダスト等の原料の調合を目標とする鉱物組成に応じて変え、実機キルンで焼成した後、得られたクリンカーに石膏を加えて所定の粒度に粉砕することによって製造することができる。焼成するキルンには、一般的なNSPキルンやSPキルン等を使用することができ、粉砕には一般的なボールミル等の粉砕機が使用可能である。また、必要に応じて、2種以上のセメントを混合することもできる。シリカフュームは、金属シリコン、フェロシリコン、電融ジルコニア等を製造する際に、発生する排ガス中のダストを集塵して得られる副産物であり、主成分は、アルカリ溶液中で溶解する非晶質のSiO2である。シリカフュームの平均粒子径は、好ましくは0.05~2.0μm、より好ましくは0.10~1.5μm、更に好ましくは0.18~0.28μmである。このようなシリカフュームを用いることで、ペースト組成物の高い圧縮強度及び高い流動性を確保できる。本発明の高強度ペースト組成物において、セメントを基準としたシリカフューム含有量は、セメントに対して好ましくは3~30質量、より好ましくは5~20質量、更に好ましは10~18質量である。また、ペースト1m3当たりのシリカフュームの単位量は、好ましくは36~360kg/m3、より好ましくは61~242kg/m3、更に好ましくは121~218kg/m3である。シリカゲルは、珪酸アルカリと鉱酸を酸性条件下で反応させてゲル化した後、乾燥して得られる多孔性の非晶質シリカである。シリカゲルとしては、例えば、JISZ0701-1977包装用シリカゲル乾燥剤に適合する種類を使用でき、市販品として入手することができる。シリカゲルの相対湿度80における平衡含水率は、20~80であり、好ましくは20~70、より好ましくは25~50、更に好ましくは25~40である。相対湿度80における平衡含水率が20未満又は80を超えると、十分に高い強度が発現し難い。平衡含水率とは、JISA1475-2004建築材料の平衡含水率測定方法で規定される平衡質量含水率であり、測定は、同規格のチャンバー法による放湿過程の測定手順に準じる。但し、本発明では、測定温度を20°Cとし、相対湿度95以上の雰囲気で平衡させた後に相対湿度80の平衡含水率を測定するものとする。シリカゲルの窒素ガス吸着法で求めた全細孔容積は、0.2~1.5mL/gであり、好ましくは0.2~1.0mL/g、より好ましくは0.3~0.8mL/g、更に好ましくは0.3~0.6mL/gである。全細孔容積が1.5mL/gを超える場合、シリカゲルの吸水量が多く、これを添加したペースト組成物の流動性が低下するほか、セメントの水和に必要な水が不足し、十分に高い強度が発現し難い傾向にある。さらに全細孔容積が0.2mL/g未満では、細孔量が不足し、相対湿度80における平衡含水率が上記所定の範囲から外れる傾向にある。窒素ガス吸着法で求めた全細孔容積とは、JISK1150-1994シリカゲル試験方法で規定される窒素吸着等温線から求めた細孔容積である。容量法により測定した吸着等温線について、同規格の試験方法にしたがい相対圧1.0における吸着容積量を求め、これを全細孔容積とする。ここで、吸着容積量は気体窒素の容積値ではなく液体窒素の容積値である。シリカゲルのBET比表面積は、好ましくは300m2/g以上、より好ましくは300~1000m2/g、更に好ましくは500~900m2/gであり、特に好ましくは600~800m2/g以下である。これにより、より良好な強度発現性を得ることができる。BET比表面積は、窒素ガスを用いた容量法により測定した吸着等温線にBET式を適用することで算出される表面積であり、JISR1626-1996ファインセラミックス粉体の気体吸着BET法による比表面積の測定方法で規定されるBET多点法に従い求められる。シリカゲルの平均粒子径は、好ましくは1.0~2000μm、より好ましくは1.5~1500μm、更に好ましくは2.0~1000μmである。このようなシリカゲルを用いることで、ペースト組成物の高い圧縮強度及び高い流動性を確保できる。本発明の高強度ペースト組成物において、安定した高強度発現性を得るため、シリカゲルの含有量は、セメント及びシリカフュームの合計量100質量部に対して0.1~10.0質量部であることが好ましい。より好ましい範囲は0.4~5.0質量部であり、更に好ましくは0.5~3.0質量部、特に好ましくは0.6~1.6質量部である。所定のシリカゲルをこの範囲で用いることにより、流動性と高強度発現性のバランスのとれたペースト組成物を得ることができる。また、ペースト1m3当たりのシリカゲルの単位量は、好ましくは1.3~150kg/m3、より好ましくは5.8~75kg/m3、更に好ましくは6.5~45kg/m3、特に好ましくは7.8~24kg/m3である。減水剤としては、リグニン系、ナフタレンスルホン酸系、アミノスルホン酸系、ポリカルボン酸系の減水剤、高性能減水剤、高性能AE減水剤等を使用することができる。低水セメント比での流動性確保の観点から、減水剤として、ポリカルボン酸系の減水剤、高性能減水剤又は高性能AE減水剤を用いることが好ましく、ポリカルボン酸系の高性能減水剤を用いることがより好ましい。本実施形態に係るペースト組成物は、セメントとシリカフュームの合量100質量部に対して、減水剤を好ましくは0.5~6.0質量部、より好ましくは1.0~4.0質量部、更に好ましくは1.8~3.0質量部含む。また、ペースト1m3当たりの減水剤の単位量は、好ましくは6~83kg/m3、より好ましくは13~55kg/m3、更に好ましくは18~42kg/m3である。消泡剤としては、特殊非イオン配合型、ポリアルキレン誘導体、疎水性シリカ、ポリエーテル系等が挙げられる。この場合、セメントとシリカフュームの合量100質量部に対して、消泡剤を好ましくは0.01~2.0質量部、より好ましくは0.02~1.5質量部、更に好ましくは0.03~1.0質量部含む。また、ペースト1m3当たりの消泡剤の単位量は、好ましくは0.10~28kg/m3、より好ましくは0.20~21kg/m3、更に好ましくは0.40~14kg/m3である。無機質微粉末としては、石灰石粉、珪石粉、砕石粉、スラグ粉等の微粉末を使用することができる。無機質微粉末は、石灰石粉、珪石粉、砕石粉、スラグ粉等をブレーン比表面積が2500cm2/g以上となるまで粉砕又は分級した微粉末であり、ペースト組成物の流動性を改善することできる。無機質微粉末のブレーン比表面積は3000~5000cm2/gであることが好ましく、3200~4500cm2/gであることがより好ましく、3400~4300cm2/gであることが更に好ましい。本実施形態に係る無機質微粉末又はその混合物は、粒径0.15mm以上の粒群を10質量以下、好ましくは5質量以下、より好ましくは3質量以下含み、かつ、粒径0.075mm以下の粒群を70質量以上、好ましくは80~95質量、より好ましくは85~95質量含む。粒径0.15mm以上の粒群を10質量を超えて含むと、繊維が絡みやすく、均一に分散せず、硬化体が不均一になるおそれがある。ここで、無機質微粉末の混合物とは、2種類以上の微粉末を混合したものや、無機質微粉末と共に細骨材等を併用した混合物をいう。細骨材は、10mmふるいを全部通り、5mmふるいを85質量以上通過する骨材であるが、0.15mmふるいを通過する骨材は10質量未満である。そのため、細骨材を併用する場合は、混合物の粒径0.15mm以上の粒群が10質量以下かつ、粒径0.075mm以下の粒群が70質量以上となるよう配合割合を調整する必要があり、細骨材の配合量はできるだけ低減する必要がある。細骨材の配合量は、無機質微粉末と細骨材との合計量を基準として、20質量未満とすることが好ましく、10質量未満とすることがより好ましく、5質量未満とすることが更に好ましい。セメント及びシリカフュームの合計量100質量部に対して、無機質微粉末を10~60質量部含むことが好ましく、20~60質量部含むことがより好ましく、30~60質量部含むことが更に好ましい。また、ペースト1m3当たりの無機質微粉末又はその混合物の単位量は、好ましくは137~900kg/m3、より好ましくは250~900kg/m3、更に好ましくは450~900kg/m3である。また、本実施形態に係るペースト組成物は、セメントとシリカフュームの合計量100質量部に対して、水を好ましくは10~25質量部、より好ましくは12~20質量部、更に好ましくは13~18質量部含む。ペースト1m3当たりの単位水量は、好ましくは137~344kg/m3、より好ましくは165~275kg/m3、更に好ましくは178~248kg/m3である。本実施形態に係るペースト組成物には、必要に応じて、高張力繊維、膨張材、収縮低減剤、凝結促進剤、凝結遅延剤、増粘剤、ガラス繊維、有機繊維、合成樹脂粉末、ポリマーエマルジョン、ポリマーディスパージョン等を1種以上添加してもよい。さらに、上記本実施形態に係るペースト組成物に、粗骨材を適量組み合わせることにより、コンクリートを調製してもよい。粗骨材の量や、水の量は、目標圧縮強度、じん性、目標スランプに応じて適時変えればよい。粗骨材としては、砂利、砕石、石灰石骨材、高炉スラグ粗骨材、電気炉酸化スラグ粗骨材等を使用することができる。また、5mmの篩いに85質量以上とどまる粗骨材がより好ましい。本実施形態に係るペースト組成物の製造方法は、特に限定されないが、水、減水剤以外の材料の一部又は全部を予め混合しておき、次に、水及び減水剤を添加してミキサに入れて練り混ぜる。ペーストの練混ぜに使用するミキサは特に限定されず、ペースト用ミキサ、モルタル用ミキサ、二軸強制練りミキサ、パン型ミキサ、グラウトミキサ等を使用することができる。本発明の高強度ペースト組成物は、高強度が求められるPC梁、高耐久性パネル、ブロック耐震壁などに有効である。高張力繊維を添加することによって、橋梁等の鉄筋量を減らすことが可能となる。また、橋梁の補修補強等にも有効である。以上、本発明の好適な実施形態について説明したが、本発明は上記実施形態に限定されるものではない。以下、実施例及び比較例を挙げて本発明の内容をより具体的に説明する。なお、本発明は下記実施例に限定されるものではない。[使用材料の準備]実施例及び比較例のペースト組成物を調製するために、以下に示す材料を準備した。1セメント石灰石、珪石、スラグ、石炭灰、建設発生土、銅ガラミ等の原料を調合し、キルンで焼成した後、石膏を加えて粉砕することにより、ポルトランドセメントを調製した。得られたセメントの化学成分を、JISR5202-2010セメントの化学分析方法にしたがい測定し、鉱物組成を下記のボーグ式により算出した。得られたセメントの鉱物組成を表1に示す。C3S量=4.07×CaO-7.60×SiO2-6.72×Al2O3-1.43×Fe2O3-2.85×SO3C2S量=2.87×SiO2-0.754×C3SC3A量=2.65×Al2O3-1.69×Fe2O3C4AF量=3.04×Fe2O3また、得られたセメントの45μmふるい残分をセメント協会標準試験方法JCASK-0245μm網ふるいによるセメントの粉末度試験方法に準じて、ブレーン比表面積をJISR5201-1997セメントの物理試験方法に準じて測定した。結果を表1に示す。2シリカフュームSF:平均粒子径0.24μmシリカフュームの平均粒子径は、レーザー回折/散乱式粒子径分布測定装置堀場製作所製、商品名LA-950V2を用いて測定した粒子径分布より、粒子径-通過分積算曲線を算出し、粒子径-通過分積算曲線より通過分積算が50体積となる粒子径を求めた。試料分散媒は0.2ヘキサメタリン酸ナトリウム水溶液を用い、測定前に出力600Wのホモジナイザーにて10分間分散処理した。粒度分布の演算はMie散乱理論に従った。粒子屈折率は1.45-0.00i、溶媒屈折率は1.333とした。各粒度の通過分積算体積を表2に示す。3無機質微粉末:石灰石微粉末:密度2.71g/cm3、ブレーン比表面積4280cm2/g上記石灰石微粉末の粒度を、JISA1102-2006骨材のふるい分け試験方法を参考として測定した。結果を表3に示す。5減水剤:ポリカルボン酸系高性能減水剤固形分濃度25質量6消泡剤:特殊非イオン配合型界面活性剤図1は、上記消泡剤を重メタノールに溶解し、NMR測定装置BRUKER製、商品名AVANCEを用いて測定した1H-NMRスペクトルである。上記消泡剤の構造単位である、ポリオキシプロピレン以下、POPと略記するの構造単位、ポリオキシエチレン以下、POEと略記するの構造単位及びアルキル鎖の構造単位のモル比を、POP中のメチル基に由来するシグナルの積分値を基準に算出した。この内、POPに対するPOEのモル比を、3.5ppm付近に現れるPOPのメチル基以外の炭化水素基に由来するシグナル及びPOEの炭化水素基に由来するシグナルの積分値からPOPのメチル基以外の炭化水素基に由来するシグナルの積分値を差し引くことにより算出した。消泡剤中のPOP、POE及びアルキル鎖の構造単位のモル比を表4に示す。7シリカゲルシリカゲルには細孔構造の異なる3種のシリカゲルを準備した。8沈降性シリカ:Zeosil1115MPRhodia社製、商品名沈降性シリカはシリカゲルと類似した物質でポゾラン質微粉末として知られており、珪酸アルカリを鉱酸で中和する際、中性あるいはアルカリ性下で反応を行い、シリカを沈殿させて調製されるものである。シリカゲル及び沈降シリカのBET比表面積、全細孔容積及び相対湿度R.H.80における平衡含水率を表5に示す。9練混ぜ水W:上水道水[ペースト組成物の調製]ペースト組成物の調製を、表6の配合に基づき、以下の通りに行った。セメント、シリカフューム、無機質微粉末及び消泡剤と、シリカゲル又は沈降シリカとをモルタルミキサに入れ、30秒間空練りした後、減水剤を含む練混ぜ水をミキサ内に投入した。これを、低速で6分30秒間混合した後、高速で3分間混合することにより、ペースト組成物を調製した。ここで、減水剤の添加量は、ペースト組成物の0打フローが250mm~300mmとなるよう調整した。0打フローは、JISR5201-1997セメントの物理試験方法に準じ、落下無しの条件で測定した。1:セメント及びシリカフュームの合計量100質量に対する水の量。2:減水剤中の水分は単位水量に含める。3:セメント及びシリカフュームの合計量100質量に対するシリカゲル又は沈降シリカの量。[ペースト組成物の評価]上述のペースト組成物を用いて、JISA1132-2006コンクリートの強度試験用供試体の作り方に準じて5cm×10cmの円柱供試体を作製し、材齢55日まで常温で標準養生した。この供試体について、JISA1108-2006コンクリートの圧縮強度試験方法に準じて圧縮強度試験を行った。結果を表7に示す。4:セメント及びシリカフュームの合計量100質量に対する減水剤の量。所定の平衡含水率及び全細孔容積を有するシリカゲルを配合した実施例1及び2の高強度ペースト組成物は、圧縮強度が向上することが確認できた。シリカゲルの作用の推察所定の平衡含水率及び全細孔容積を有するシリカゲルを配合することで、ペースト組成物の流動性が向上し、常温養生のみでも高い強度が発現できる要因を探る一環として、配合やセメント種類の異なる各種の高強度ペースト組成物について、常温養生した硬化体の解析を実施した。解析結果の一例として、セメント中のC3Sの反応率及びシリカフュームの反応率の経時変化を表8に示す。また、図2は、硬化体中のシリカフュームの反応量と圧縮強さとの関係を示すグラフである。これらの結果より、本発明の高強度ペースト組成物のように水結合材比が小さい条件では、はじめにセメントの水和反応が優先的に進行し、セメントの反応が停滞した後にシリカフュームのポゾラン反応が進むことがわかった。また、この場合、シリカフュームの反応量が圧縮強さの支配要因の一つであることを知見した。上記知見によると、常温養生下で硬化体の強度を向上するには、シリカフュームの反応量を高めなければならない。一方、硬化体内の水分は、初期のセメントの反応で消費されるため、シリカフュームの反応時期には十分な水が不足していると考えられる。本発明者らは、ペースト組成物に適度な細孔構造を有するシリカゲルを添加することで、シリカフュームの反応時期に水分が放出され、シリカフュームの反応が促進されると推察している。以上のことから、本発明のペースト組成物は、特定の平衡含水率と全細孔容積を有するシリカゲルを配合することで、流動性を損なうことなく、常温養生のみで高い圧縮強度を発現できることが確認された。